(57)【要約】      （修正有）【課題】インクジェットプリントにて画像が形成された建築板において、屋外での使用に耐えうる十分な耐候性を備えた建築板を提供する。【解決手段】基材上に、下塗り塗料層、ＵＶインク画像層２、クリア塗料層が順に形成された建築板１において、下塗り塗料層に対するＵＶインク画像層２の被覆面積が２０〜９０％であり、最適には３０〜８０％で、下塗り塗料層の膜厚が１０〜１５０μｍ、ＵＶインク画像層２の膜厚が１〜１５０μｍおよびクリア塗料層の膜厚が３〜１００μｍとする。【選択図】図１
2010106619.tif 000002
【特許請求の範囲】
【請求項１】
基材上に、下塗り塗料層、ＵＶインク画像層、クリア塗料層が順に形成された建築板において、下塗り塗料層に対するＵＶインク画像層の被覆面積が２０〜９０％であることを特徴とする建築板。
【請求項２】
下塗り塗料層に対するＵＶインク画像層の被覆面積が３０〜８０％であることを特徴とする請求項１に記載の建築板。
【請求項３】
下塗り塗料層の膜厚が１０〜１５０μｍ、ＵＶインク画像層の膜厚が１〜１５０μｍおよびクリア塗料層の膜厚が３〜１００μｍであることを特徴とする請求項１に記載の建築板。
【発明の詳細な説明】
【技術分野】
【０００１】
本発明は、インクジェットプリンタをもちいてＵＶインクにより画像が形成された建築板に関する。
【背景技術】
【０００２】
近年、インクジェットプリントの様々な素材への適用が検討されてきており、その一つの例に、屋外用途である建築板がある。この建築板には、あらゆる自然条件に対応することができる優れた耐候性が求められる。ここでいう耐候性とは、熱、光、水などに曝された場合であっても、基材上にプリントされた画像が亀裂や剥離を発生せずに保持されることである。具体的には、通常屋外にて５〜１０年間、熱、光、水などに曝露された後もほとんど劣化しないレベルの品質が求められる。
【０００３】
これまでに提案されているインクジェットプリントにて画像が形成された建築板としては、基材にまず下塗り塗装を施した後、次にこの上にインクジェットプリントをして、最後にクリア塗装を施すもの（例えば、特許文献１）がある。さらには、基材にまず受理層を形成し、次にこの上に水性インクにてインクジェットプリントをして、水性塗料のクリア塗装を施し、最後に無機質塗料を塗装するもの（例えば、特許文献２）もある。
【０００４】
これらの方法における大きな特徴として、溶剤系や水系などの揮発性のインクを使用してインクジェットプリントをする場合、そのプリントをおこなう基材表面を吸液性のあるものにしておかなければならない、ということがある。さもないと、滲み、インクの付与量の大小に起因する不均一な発色など、という画像の品質を大きく損なう問題をひきおこすおそれがある。しかしながら、基材表面を吸液性のあるものにするということは、耐候性という観点からみた場合、あまり好ましいことではない。つまり、インクが付与された（インクジェットにより画像が形成された）部分とインクが付与されていない（インクジェットにより画像が形成されていない）部分では、後の工程にてその上に付与されるクリア塗料の吸液性に違いが発生する。この結果、均一なクリア塗料層とならずに塗装ムラとなってしまい、上述した耐候性やさらには外観などにも悪影響を及ぼすことがある。
【０００５】
よって、インクジェットプリントにて画像が形成された建築板において、屋外での使用に耐えうる十分な耐候性を備えたものは未だ提案がされていない。
【０００６】
【特許文献１】特開２００４−６０２４１号公報
【特許文献２】特開２００７−１５２５９５号公報
【発明の開示】
【発明が解決しようとする課題】
【０００７】
本発明は上記問題に鑑みてなされたものであり、インクジェットプリントにて画像が形成された建築板において、屋外での使用に耐えうる十分な耐候性を備えた建築板を提供することを目的とする。
【課題を解決するための手段】
【０００８】
本発明の建築板は、基材上に、下塗り塗料層、ＵＶインク画像層、クリア塗料層が順に形成された建築板において、下塗り塗料層に対するＵＶインク画像層の被覆面積が２０〜９０％であることを特徴とする。
さらには、下塗り塗料層に対するＵＶインク画像層の被覆面積が３０〜８０％であることが好ましい。
また、上記建築板の下塗り塗料層の膜厚が１０〜１５０μｍ、ＵＶインク画像層の膜厚が１〜１５０μｍおよびクリア塗料層の膜厚が３〜１００μｍであることが好ましい。
【発明の効果】
【０００９】
本発明の建築板は、インクジェットプリントにて画像が形成されたものであり、屋外での使用に耐えうる十分な耐候性を備えている。
【発明を実施するための最良の形態】
【００１０】
本発明の建築板は、基材、下塗り塗料層、ＵＶインク画像層、クリア塗料層から構成され、下塗り塗料層に対するＵＶインク画像層の被覆面積が２０〜９０％である。さらには、下塗り塗料層に対するＵＶインク画像層の被覆面積が３０〜８０％であることが好ましい。下塗り塗料層に対するＵＶインク画像層の被覆面積が２０％未満の場合、十分な画像表現ができないおそれがあり、逆に、ＵＶインク層の被覆面積が９０％を超えた場合、ＵＶインク画像層とクリア塗料層との密着が悪くなるおそれがある。ここで、下塗り塗料層は基材表面の全面に形成されるものであり、また、ＵＶインク画像層の被覆面積とは、１枚の基材に対して１つの画像の場合には、その１つの画像面積のことであるが、その１枚の基材に対して複数の画像が存在する場合には、その複数の画像の総面積のことである。
【００１１】
本発明において、下塗り塗料層に対するＵＶインク画像層の被覆面積に、特に着目した理由については、基材、下塗り塗料層、ＵＶインク画像層、クリア塗料層の各層の密着において、ＵＶインクの硬化した皮膜は難接着性であるため、ＵＶインク画像層と各層の密着が特に困難であるからである。実際にも、熱、光、水などに長時間曝露されたときに、下塗り塗料層とクリア塗料層との境界とに比べて、下塗り塗料層とＵＶインク画像層との境界およびクリア塗料層とＵＶインク画像層との境界において、剥離が多く発生している。
【００１２】
また、例えば、図１と図２に例示するようなＵＶインク画像層の被覆面積が共に８０％の場合であっても、図１のように基材（下塗り塗料層）全体に対して偏りが無く、均一に、ＵＶインク画像が形成されている方が、言い換えれば、ＵＶインク画像が形成されない部分（下塗り塗料層とクリア塗料層との接着部分）が偏り無く、均一にあった方が、耐候性により優れたものとなる。そのような理由から、ＵＶインク画像は複数の不連続柄であることがより好ましい。
【００１３】
本発明においてＵＶインクにより画像を形成することの利点については、以下のようなことがあげられる。
ＵＶインクは紫外線照射されることにより樹脂が瞬時に硬化する性質をもつものであり、基材表面に吸液性を必要としない。さらに、そのＵＶインクが硬化して得られるＵＶインク画像層はその大半が疎水性のものであり、耐水性に優れているといえる。
また、ＵＶインクは溶剤系や水系などの揮発性のインクと比較して樹脂固形分を多く設計することが可能であり、高濃度の画像表現が可能となる。
また、ＵＶインクの硬化した樹脂で顔料が包み込まれて保護されるような形となるため、顔料の変色や退色も少ない。
さらには、下塗り塗料層、ＵＶインク画像層、クリア塗料層の各層の膜厚が調整可能であり、全体の膜厚を厚く設計することも可能である。この膜厚を厚く設計できるということの利点は、たとえ最外層であるクリア塗料層の表面より劣化や浸食が起こったとしても、その下層となる下塗り塗料層やＵＶインク画像層にはすぐには影響が及ばず、結果的に、耐候性が良好なものとなる。
【００１４】
基材としては、金属板や窯業板であることが好ましい。
【００１５】
金属板としては、普通鋼板やガルバリウム鋼板などのめっき鋼板、塗装鋼板やステンレス鋼板などの鋼板、アルミニウム板および銅板などがあげられる。さらにはこれらの金属板に下地塗装層として各種樹脂コートを施したＰＣＭ鋼板もあげられる。また、これらの金属板に、エンボス加工や絞り成型加工などをおこなって、タイル調、レンガ調、木目調などの凹凸を施すことも可能である。さらに、断熱性や防音性を高める目的で、樹脂発泡体や石膏ボードなどの無機素材を芯材としたアルミラミネートクラフト紙などで金属板の裏面を被覆することも可能である。
【００１６】
窯業板としては、素焼陶板、施釉・焼成した陶板、セメント板などがあげられる。さらには、セメント質原料や繊維質原料などを用いて板状に成形したものもあげられる。また、これらの窯業板に、エンボス加工などをおこなって、タイル調、レンガ調、木目調などの凹凸を施すことも可能である。
【００１７】
また、上記の基材に対して耐久性や目止めを目的としてシーラー塗装を施すこともできる。使用するシーラー塗料としては、水系、溶剤系いずれでも構わないが、作業性や安全性の点から水系塗料であることが好ましい。
【００１８】
次に下塗り塗料層にて使用される下塗り塗料としては、インクジェットプリントの下地という目的のものであり、つまりは顔料にて白色またはプリントする画像と同系色の淡色にて調製される。プリントする画像と同系色の淡色にて調製することにより、プリントされる部分とされない部分とが馴染み、全体として画像を自然に見せることができる。下塗り塗料としては、水系、溶剤系いずれでも構わないが、作業性や安全性の点で水系塗料であることが好ましい。下塗り塗料は、顔料、樹脂、さらに必要に応じて添加剤などで構成される。
【００１９】
顔料としては、有機または無機顔料で、有機顔料としては、例えば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類およびピロロピロール類などがあげられる。無機顔料としては、例えば、酸化物類、水酸化物類、硫化物類、フェロシアン化物類、クロム酸塩類、炭酸塩類、ケイ酸塩類、リン酸塩類、炭素類（カーボンブラック）および金属粉類などがあげられる。
【００２０】
下塗り塗料の顔料重量濃度は下塗り塗料１００重量部中に１０〜５０重量部であることが好ましい。下塗り塗料の顔料重量濃度が１０重量部未満の場合には、顔料の量が少なく、基材の色を隠蔽することができず、目的である「下塗り」が達成できないおそれがあり、また、顔料重量濃度が５０重量部を超える場合には、下塗り塗料層の耐水性が悪くなるおそれがある。なお、ここでいう顔料重量濃度とは、塗料の不揮発成分に対しての顔料濃度のことである。
【００２１】
樹脂としては、アクリル樹脂、アクリルスチレン樹脂、アクリルシリコン樹脂、ポリエステル樹脂、ウレタン樹脂、フッ素樹脂などがあげられ、ＵＶインク画像層やクリア塗料層との密着性、汎用性および経済性の点から、アクリル樹脂、アクリルスチレン樹脂、アクリルシリコン樹脂が好ましい。溶剤系塗料の場合には上記樹脂を溶剤に溶解させて塗料とし、水系塗料の場合には上記樹脂を水に溶解またはエマルション化して塗料とする。
【００２２】
添加剤としては、熱安定剤、酸化防止剤、防腐剤、消泡剤、浸透剤、還元防止剤、レベリング剤、ｐＨ調整剤、顔料誘導体、重合禁止剤、紫外線吸収剤、光安定剤および樹脂ビーズなどがあげられる。また水系エマルション塗料の場合、造膜助剤としてエチレングリコールモノブチルエーテル、ジエチレングリコールモノブチルエーテル、２，２，４−トリメチルー１，３−ペンタンジオールモノイソブチレート、ベンジルアルコールなどの溶剤を適宜添加することも可能である。
【００２３】
下塗り塗料の塗布量は１０〜２００ｇ／ｍ２（乾燥状態）であることが好ましい。塗布量が１０ｇ／ｍ２より少ないと、基材全体を完全に被覆できないおそれがあり、塗布量が２００ｇ／ｍ２より多いと、下塗り塗料層の膜厚が厚くなりすぎて下塗り塗料層に亀裂が発生しやすくなる。
【００２４】
下塗り塗料層の膜厚は１０〜１５０μｍであることが好ましい。膜厚が１０μｍより薄いと、基材全体を完全に被覆できないおそれがあり、膜厚が１５０μｍより厚いと、下塗り塗料層に亀裂が発生しやすくなる。
【００２５】
下塗り塗料の塗布については、スプレーガン、カーテンコーター、フローコーターなどにておこなうことができ、特には限定されない。
【００２６】
また、下塗り塗料の乾燥については、熱風乾燥、送風乾燥、ヒーターによる乾燥、ホットプレートによる乾燥などにておこなうことができ、特には限定されない。乾燥温度および時間については、適宜決定されうるが、乾燥温度は６０〜１５０℃、乾燥時間は１〜３０分であることが好ましい。
【００２７】
次にＵＶインク画像層にて使用されるＵＶインクは、顔料、反応性モノマーおよび／または反応性オリゴマー、光重合開始剤、さらに必要に応じて添加剤などからなる。顔料については前記下塗り塗料のところで説明したものと同様なものが使用できる。
【００２８】
ＵＶインクの顔料重量濃度はＵＶインク１００重量部中に０．５〜２０重量部であることが好ましい。ＵＶインクの顔料重量濃度が０．５重量部未満の場合には、着色が不十分となり、目的である「画像」が形成できないおそれがあり、また、顔料重量濃度が２０重量部を超える場合には、ＵＶインクの粘度が高くなりすぎて、インクジェットプリンタのノズルからＵＶインクが吐出できなくなるおそれがある。なお、ここでいう顔料重量濃度とは、ＵＶインクの不揮発成分に対しての顔料濃度のことである。
【００２９】
反応性モノマーとしては、例えばジペンタエリスリトールヘキサアクリレートやそれらの変性体などの６官能アクリレート；ジペンタエリスリトールヒドロキシペンタアクリレートなどの５官能アクリレート；ペンタジトリメチロールプロパンテトラアクリレート、ペンタエリスリトールテトラアクリレートなどの４官能アクリレート；トリメチロールプロパントリアクリレート、ペンタエリスリトールトリアクリレート、トリス（２−ヒドロキシエチル）イソシアヌレートトリアクリレート、グリセリルトリアクリレートなどの３官能アクリレート；ヒドロキシピバリン酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ネオペンチルグリコールジアクリレート、１，３−ブタンジオールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡジアクリレートなどの２官能アクリレート；および、カプロラクトンアクリレート、トリデシルアクリレート、イソデシルアクリレート、イソオクチルアクリレート、イソミリスチルアクリレート、イソステアリルアクリレート、２−エチルヘキシル−ジグリコールジアクリレート、２−ヒドロキシブチルアクリレート、２−アクリロイロキシエチルヘキサヒドロフタル酸、ネオペンチルフリコールアクリル酸安息香酸エステル、イソアミルアクリレート、ラウリルアクリレート、ステアリルアクリレート、ブトキシエチルアクリレート、エトキシ−ジエチレングリコールアクリレート、メトキシ−トリエチレングリコールアクリレート、メトキシ−ポリエチレングリコールアクリレート、メトキシジプロピレングリコールアクリレート、フェノキシエチルアクリレート、フェノキシ−ポリエチレングリコールアクリレート、ノニルフェノールアクリレート、テトラヒドロフルフリルアクリレート、イソボニルアクリレート、２−ヒドロキシエチルアクリレート、２−ヒドロキシプロピルアクリレート、２−ヒドロキシ−３−フェノキシプロピルアクリレート、２−アクリロイロキシエチル−コハク酸、２−アクリロイロキシエチル−フタル酸、２−アクリロイロキシエチル−２−ヒドロキシエチル−フタル酸などの単官能アクリレートがあげられる。なかでも、強じん性、柔軟性に優れる点で、２官能モノマーが好ましい。２官能モノマーのなかでは、難黄変性である点で、炭化水素からなる脂肪族反応性モノマー、具体的には１，６−ヘキサンジオールジアクリレート、ネオペンチルグリコールジアクリレート、１，３−ブタンジオールジアクリレート、１，４−ブタンジオールジアクリレート、１，９−ノナンジオールジアクリレートなどが好ましい。
【００３０】
反応性モノマーとしてはさらに、前記反応性モノマーにリンやフッ素、エチレンオキサイドやプロピレンオキサイドの官能基を付与した反応性モノマーがあげられる。また、これらの反応性モノマーを単独または２種以上を組み合わせて使用することができる。
【００３１】
反応性モノマーは、ＵＶインク１００重量部中に５０〜８５重量部含まれることが好ましい。５０重量部未満の場合、ＵＶインクの粘度が高くなるため吐出不良を生じるおそれがあり、８５重量部を超えると硬化に必要な他の成分が不足し、硬化不良になるおそれがある。
【００３２】
反応性オリゴマーとしては、ウレタンアクリレート、ポリエステルアクリレート、エポキシアクリレート、シリコンアクリレート、ポリブタジエンアクリレートがあげられ、単独または２種以上を組み合わせて使用することができる。なかでも、強じん性、柔軟性および付着性に優れる点で、ウレタンアクリレートが好ましい。ウレタンアクリレートのなかでは、難黄変性である点で、炭化水素からなる脂肪族ウレタンアクリレートがさらに好ましい。
【００３３】
反応性オリゴマーは、ＵＶインク１００重量部中に１〜４０重量部含まれることが好ましく、５〜４０重量部がより好ましく、１０〜３０重量部がさらに好ましい。反応性オリゴマーが１〜４０重量部の範囲であれば、ＵＶインクの硬化した皮膜が、強じん性、柔軟性、密着性のより優れたものとなる。
【００３４】
光重合開始剤としては、ベンゾイン類、ベンジルケタール類、アミノケトン類、チタノセン類、ビスイミダゾール類、ヒドロキシケトン類およびアシルホスフィンオキサイド類があげられ、単独または２種以上を組み合わせて使用することができる。光重合開始剤のなかでは、高反応性であり、難黄変性である点で、ヒドロキシケトン類およびアシルホスフィンオキサイド類が好ましい。
【００３５】
光重合開始剤の添加量は、ＵＶインク１００重量部中１〜１５重量部であることが好ましく、３〜１０重量部であることがより好ましい。１重量部未満では重合が不完全で皮膜が未硬化となるおそれがあり、一方、１５重量部を超えて添加しても、それ以上の硬化率や硬化スピードの効率向上が期待できず、コスト高となる。
【００３６】
またＵＶインクには、必要に応じて、顔料を分散させる目的で分散剤を添加してもよい。分散剤としては、アニオン系界面活性剤、カチオン系界面活性剤、ノニオン系界面活性剤、両性イオン界面活性剤および高分子系分散剤などがあげられ、単独もしくは２種以上を組み合わせて使用することができる。
【００３７】
さらに必要に応じて、ＵＶインクには、光重合開始剤の開始反応を促進させるための増感剤、熱安定剤、酸化防止剤、防腐剤、消泡剤、浸透剤、樹脂バインダー、樹脂エマルジョン、還元防止剤、レベリング剤、ｐＨ調整剤、顔料誘導体、重合禁止剤、紫外線吸収剤および光安定剤などの添加剤を加えることもできる。
【００３８】
そしてＵＶインクは、使用する上記原材料を混合し、さらにその混合物をロールミル、ボールミル、コロイドミル、ジェットミルまたはビーズミルなどの分散機を使って分散させ、その後、濾過を行うことで得ることができる。なかでも、短時間かつ大量に分散できることから、ビーズミルが好ましい。
【００３９】
ＵＶインクの粘度については、５０℃において１〜２０ｍＰａ・ｓであることが好ましく、２〜１５ｍＰａ・ｓであることがより好ましい。粘度が１ｍＰａ・ｓ未満であると、吐出量の調整が難しく、インクの吐出が不安定になるおそれがあり、２０ｍＰａ・ｓを超えるとインクの吐出ができないおそれがある。
【００４０】
吐出時のＵＶインクの表面張力は、１５〜４０ｄｙｎｅ／ｃｍであることが好ましく、２０〜３０ｄｙｎｅ／ｃｍであることがより好ましい。１５ｄｙｎｅ／ｃｍより小さいと、濡れ性が良くなりすぎて画像が滲むおそれあり、また、プリンタヘッドへのインクの供給が困難になる。４０ｄｙｎｅ／ｃｍを超えると、基材上でインクがはじかれ、画像が不鮮明になるおそれがある。
【００４１】
ＵＶインク付与量は、１〜１００ｇ／ｍ2であることが好ましく。１〜５０ｇ／ｍ2であることがより好ましい。１ｇ／ｍ2未満の場合、十分な画像表現をすることが困難となるばかりか耐水性が悪くなるおそれがあり、１００ｇ／ｍ2を超えると、インクの硬化不良が発生するおそれがある。
【００４２】
さらにＵＶインク画像層の膜厚は、１〜１５０μｍであることが好ましい。１μｍより薄いと、十分な画像表現を得ることが困難となるばかりか耐水性が悪くなる傾向にあり、１５０μｍを超えると、インク層の割れや剥れが発生するおそれがある。
【００４３】
ＵＶインクを吐出するインクジェット記録装置については特に限定されない。例えば、荷電変調方式、マイクロドット方式、帯電噴射制御方式およびインクミスト方式などの連続方式、ステムメ方式、パルスジェット方式、バブルジェット（登録商標）方式および静電吸引方式などのオン・デマンド方式などを用いることができる。さらに具体的なインクジェット記録装置としてはシリアル型、ライン型などがあげられいずれも使用可能である。
【００４４】
シリアル型とはキャリッジの駆動により印刷ヘッドを主走査方向（キャリッジの移動方向）に走査させるとともに、基材を主走査方向に直交する搬送方向（副走査方向）に間欠搬送させながらインクを吐出させ画像を形成する。印刷ヘッドには、例えばブラック（Ｂｋ）、イエロー（Ｙ）、マゼンタ（Ｍ）、シアン（Ｃ）などのインクのカートリッジが搭載されており、各色のカートリッジには、複数個のインク吐出ノズルが主走査方向および副走査方向の両方向に沿って設けられている。印刷ヘッドに紫外線照射装置を設けてもよい。
【００４５】
シリアル型を用いる場合、インク液滴を基材に付与する工程、および、紫外線を照射する工程を、主走査毎に繰り返して行う。ここで、主走査とは、印刷ヘッドが同一ライン上を移動することをいい、印刷ヘッドが、副走査方向に移動しないで、左から右へ１回移動する態様、左から右へ複数回移動する態様、右から左へ1回移動する態様、右から左へ複数回移動する態様、１往復する態様、複数回往復する態様等が含まれる。主走査毎とは、印刷ヘッドが一つのラインから別のラインに移動する毎に（副走査方向の移動が行われる毎に）という意味である。前記このような印刷ヘッドの主走査毎に、インク付与工程の終了後に、あるいは、前記インク付与工程と平行して、紫外線照射によるインクの硬化を行う。
【００４６】
ライン型とは、プリンタの幅方向（基材の搬送方向に直交する方向）に亘って各色のインクの吐出ノズルがライン状に設けられており、例えばブラック（Ｂｋ）、イエロー（Ｙ）、マゼンタ（Ｍ）、シアン（Ｃ）などの吐出ノズルがライン状に設けられている。前記ライン型でのインク付与工程の終了後に紫外線照射によるインクの硬化を行うことも可能であるし、またはこの印刷ヘッドに紫外線照射装置を設けてもよい。このようなライン型を使用する場合、１ラインの印刷毎に色替えが行われ、色替ごとに紫外線を照射して、基材に付与されたインク液滴の硬化を行う。
【００４７】
上記インクジェット記録装置においてＵＶインクを吐出する場合には、インクジェット記録装置に装備されたヘッドに加熱装置を装備し、インクを加熱することによりインク粘度を低くして吐出してもよい。インクの加熱温度としては２５〜１５０℃が好ましく、３０〜７０℃がより好ましい。インクの加熱温度は、反応性モノマーおよび／または反応性オリゴマーの熱に対する硬化性を考慮して定められ、熱により硬化が開始する温度よりも低く設定する。
【００４８】
ＵＶインクに含まれる反応性モノマーおよび／または反応性オリゴマーを硬化させるための紫外線照射の条件としては、紫外線ランプの出力が、５０〜２８０Ｗ／ｃｍが好ましく、８０〜２００Ｗ／ｃｍがより好ましい。紫外線ランプの出力が５０Ｗ／ｃｍ未満であると、紫外線のピーク強度および積算光量不足によりインクが十分に硬化しない傾向にあり、２８０Ｗ／ｃｍを超えると、着色媒体が紫外線ランプの熱により変形または溶融し、また、インクの硬化皮膜が劣化する傾向にある。
【００４９】
紫外線の照射時間は、０．１〜２０秒が好ましく、０．５〜１０秒がより好ましい。紫外線ランプの照射時間が２０秒より長いと、着色媒体が紫外線ランプの熱により変形または溶融し、また、インクの硬化皮膜が劣化する傾向があり、０．１秒より短いと、紫外線の積算光量不足となり、紫外線硬化型インクが十分に硬化しない傾向にある。
【００５０】
次にクリア塗料層にて使用されるクリア塗料ついては、光沢などの外観調製、耐候性の向上のためにインクジェットプリント後に付与されるものである。クリア塗料としては、水系、溶剤系いずれでも構わないが、作業性や安全性の点で水系塗料であることが好ましい。クリア塗料は顔料、樹脂、さらに必要に応じて添加剤などで構成される。なお、樹脂および添加剤については前記下塗り塗料のところで説明したものと同様なものが使用できる。なお、クリア塗料で使用される顔料とは、所謂、艶消剤のことであり、具体的には、シリカや樹脂ビーズなどがあげられる。光沢のあるクリア塗料層としたい場合には、艶消剤を含まないか、あるいは含んでもごく少量となるようにする。逆に、マット感のあるクリア塗料層としたい場合には、艶消剤を多く含むように設計する。しかしながら、あまり多く入れすぎると、建築板の品位や物性が悪くなるので、クリア塗料の顔料重量濃度はクリア塗料１００重量部中１５重量部以下とすることが好ましい。クリア塗料の顔料重量濃度が１５重量部を超える場合には、その下層に位置するＵＶインク画像が綺麗に見えなくなってしまうおそれがあり、また、クリア塗料層の耐水性が悪くなるおそれもある。
【００５１】
クリア塗料の塗布量は３〜１５０ｇ／ｍ２（乾燥状態）であることが好ましい。３ｇ／ｍ２より少ないと、基材を完全に被覆できないおそれがあり、１５０ｇ／ｍ２より多いと、クリア塗料層に亀裂が発生しやすくなるおそれがある。
【００５２】
クリア塗料層の膜厚は３〜１００μｍであることが好ましい。３μｍより少ないと、基材を完全に被覆できないおそれがあり、１００μｍより多いと、クリア塗料層に亀裂が発生しやすくなるおそれがある。
【００５３】
また、クリア塗料の塗布方法や乾燥方法については、前記下塗り塗料のところで説明した方法と同様なものが適用できる。
【実施例】
【００５４】
次に本発明について実施例をあげて説明するが、本発明は必ずしもこれらの実施例に限定されるものではない。
【００５５】
＜下塗り塗料＞
アクリル樹脂エマルション                                １００重量部
（ＡＤ１７６、ヘンケルテクノロジーズジャパン（株）製、固形分５０％）
エチレングリコールモノブチルエーテル                      １０重量部
（造膜助剤、日本乳化剤（株）製）
酸化チタン分散液（顔料分６０％）                          １５重量部
（ＣＲ−９０、酸化チタン、石原産業（株）製）
炭酸カルシウム分散液（顔料分６０％）                      ４０重量部
（Ｈｏｍｏｃａｌ  Ｄ、炭酸カルシウム、白石工業（株）製）
消泡剤                                                    ０．３重量部
（ＦＳアンチフォーム０１３Ａ、東レ・ダウコーニング（株）製）
増粘剤                                                    ０．１重量部
（ＳＮシックナー６２７Ｎ、サンノプコ（株）製）
水                                                        １０重量部
上記原材料を混ぜ合わせ、ハンドミキサーにて攪拌し、ろ過をして下塗り塗料を作製した。なお、下塗り塗料の顔料重量濃度は３７．５重量％である。
【００５６】
＜イエローＵＶインク１＞
顔料分散液（顔料分２０％）                                ２０重量部
（顔料：ＴＳＹ−１、黄色酸化鉄、戸田工業（株）製、分散媒：ＳＲ２３８Ｆ、１，６−ヘキサンジオールジアクリレート、サートマージャパン（株）製）
反応性オリゴマー                                          ２５重量部
（ＣＮ９８５Ｂ８８、脂肪族ウレタンアクリレート、サートマージャパン（株）製）
反応性モノマー                                            ４７重量部
（ＳＲ２３８Ｆ、１，６−ヘキサンジオールジアクリレート、サートマージャパン（株）製）
光重合開始剤                                                ５重量部
（イルガキュア１８４、ヒドロキシケトン類、チバジャパン（株）製）
光重合開始剤                                                ３重量部
（イルガキュア８１９、アシルホスフィンオキサイド類、チバジャパン（株）製）
【００５７】
＜イエローＵＶインク２＞
顔料分散液（顔料分２０％）                                ２０重量部
（顔料：ＳｉｃｏＰａｌ  Ｙｅｌｌｏｗ  Ｌ１１００、バナジウム酸ビスマス、ＢＡＳＦジャパン（株）製、分散媒：ＳＲ２３８Ｆ、１，６−ヘキサンジオールジアクリレート、サートマージャパン（株）製）
反応性オリゴマー                                          ２５重量部
（ＣＮ９８５Ｂ８８、脂肪族ウレタンアクリレート、サートマージャパン（株）製）
反応性モノマー                                            ４７重量部
（ＳＲ２３８Ｆ、１，６−ヘキサンジオールジアクリレートサートマージャパン（株）、製）
光重合開始剤                                                ５重量部
（イルガキュア１８４、ヒドロキシケトン類、チバジャパン（株）製）
光重合開始剤                                                ３重量部
（イルガキュア８１９、アシルホスフィンオキサイド類、チバジャパン（株）製）
【００５８】
＜マゼンタＵＶインク１＞
顔料分散液（顔料分：２０％）                              ２０重量部
（顔料：ＩＲＧＡＺＩＮ  Ｒｅｄ  １７９、ペリレン、チバジャパン（株）製、分散媒：ＳＲ２３８Ｆ、１，６−ヘキサンジオールジアクリレート、サートマージャパン（株）製）
反応性オリゴマー                                          ２５重量部
（ＣＮ９８５Ｂ８８、脂肪族ウレタンアクリレート、サートマージャパン（株）製）
反応性モノマー                                            ４７重量部
（ＳＲ２３８Ｆ、１，６−ヘキサンジオールジアクリレート、サートマージャパン（株）製）
光重合開始剤                                                ５重量部
（イルガキュア１８４、ヒドロキシケトン類、チバジャパン（株）製）
光重合開始剤                                                ３重量部
（イルガキュア８１９、アシルホスフィンオキサイド類、チバジャパン（株）製）
【００５９】
＜マゼンタＵＶインク２＞
顔料分散液（顔料分：２０％）                              ２０重量部
（顔料：１６０ＥＤ、酸化鉄、戸田工業（株）製、分散媒：ＳＲ２３８Ｆ、１，６−ヘキサンジオールジアクリレート、サートマージャパン（株）製）
反応性オリゴマー                                          ２５重量部
（ＣＮ９８５Ｂ８８、脂肪族ウレタンアクリレート、サートマージャパン（株）製）
反応性モノマー                                            ４７重量部
（ＳＲ２３８Ｆ、１，６−ヘキサンジオールジアクリレート、サートマージャパン（株）製）
光重合開始剤                                                ５重量部
（イルガキュア１８４、ヒドロキシケトン類、チバジャパン（株）製）
光重合開始剤                                                ３重量部
（イルガキュア８１９、アシルホスフィンオキサイド類、チバジャパン（株）製）
【００６０】
＜シアンＵＶインク１＞
顔料分散液（顔料分：２０％）                              １０重量部
（顔料：ＩＲＧＡＺＩＮ  Ｂｌｕｅ  ＧＬＶＯ、銅フタロシアニン、チバジャパン（株）製、分散媒：ＳＲ２３８Ｆ、１，６−ヘキサンジオールジアクリレート、サートマージャパン（株）製）
反応性オリゴマー                                          ２５重量部
（ＣＮ９８５Ｂ８８、脂肪族ウレタンアクリレート、サートマージャパン（株）製）
反応性モノマー                                            ５７重量部
（ＳＲ２３８Ｆ、１，６−ヘキサンジオールジアクリレート、サートマージャパン（株）製）
光重合開始剤                                                ５重量部
（イルガキュア１８４、ヒドロキシケトン類、チバジャパン（株）製）
光重合開始剤                                                ３重量部
（イルガキュア８１９、アシルホスフィンオキサイド類、チバジャパン（株）製）
【００６１】
＜シアンＵＶインク２＞
顔料分散液（顔料分：４０％）                              ２５重量部
（顔料：ダイピロキサイドブルー  ９４１０、コバルトブルー、大日精化工業（株）製、分散媒：ＳＲ２３８Ｆ、１，６−ヘキサンジオールジアクリレート、サートマージャパン（株）製）
反応性オリゴマー                                          ２５重量部
（ＣＮ９８５Ｂ８８、脂肪族ウレタンアクリレート、サートマージャパン（株）製）
反応性モノマー                                            ４２重量部
（ＳＲ２３８Ｆ、１，６−ヘキサンジオールジアクリレート、サートマージャパン（株）製）
光重合開始剤                                                ５重量部
（イルガキュア１８４、ヒドロキシケトン類、チバジャパン（株）製）
光重合開始剤                                                ３重量部
（イルガキュア８１９、アシルホスフィンオキサイド類、チバジャパン（株）製）
【００６２】
＜ブラックＵＶインク＞
顔料分散液（顔料分：２０％）                              １０重量部
（顔料：ＮＩＰｅｘ  ３５、カーボン、デグサジャパン（株）製、分散媒：ＳＲ２３８Ｆ、１，６−ヘキサンジオールジアクリレート、サートマージャパン（株）製）
反応性オリゴマー                                          ２５重量部
（ＣＮ９８５Ｂ８８、脂肪族ウレタンアクリレート、サートマージャパン（株）製）
反応性モノマー                                            ５７重量部
（ＳＲ２３８Ｆ、１，６−ヘキサンジオールジアクリレート、サートマージャパン（株）製）
光重合開始剤                                                ５重量部
（イルガキュア１８４、ヒドロキシケトン類、チバジャパン（株）製）
光重合開始剤                                                ３重量部
（イルガキュア８１９、アシルホスフィンオキサイド類、チバジャパン（株）製）
【００６３】
上記原材料を混ぜ合わせ、ろ過をしてイエロー、マゼンタ、シアン、ブラックＵＶインクをそれぞれ作製した。なお各ＵＶインクの顔料重量濃度は以下の通りである。
・イエローＵＶインク１  ４重量％
・イエローＵＶインク２  ４重量％
・マゼンタＵＶインク１  ４重量％
・マゼンタＵＶインク２  ４重量％
・シアンＵＶインク１    ２重量％
・シアンＵＶインク２  １０重量％
・ブラックＵＶインク    ２重量％
【００６４】
＜クリア塗料＞
アクリルシリコンエマルション                            １００重量部
（Ｇ６５９、旭化成ケミカルズ（株）製、固形分４１．５％）
エチレングリコールモノブチルエーテル                      １０重量部
（造膜助剤、日本乳化剤（株）製）
艶消剤                                                        ３重量部
（ＡＺ−２００、シリカ、東ソー・シリカ（株）製）
消泡剤                                                    ０．３重量部
（ＦＳアンチフォーム０１３Ａ、東レ・ダウコーニング（株）製）
増粘剤                                                    ０．１重量部
（ＳＮシックナー６２７Ｎ、サンノプコ（株）製）
水                                                          ２０重量部
上記原材料を混ぜ合わせ、ハンドミキサーにて攪拌し、ろ過をしてクリア塗料を作製した。なお、クリア塗料の顔料重量濃度は６．７４重量％である。
【００６５】
実施例１
上記にて作製した下塗り塗料をスプレーで窯業板に塗布後、熱風乾燥機（１００℃×５分）にて乾燥して下塗り塗料層を作製した。次に、上記にて作製したイエローＵＶインク１、マゼンタＵＶインク１、シアンＵＶインク１およびブラックＵＶインクをもちいてインクジェットプリンタにて下塗り塗料層の上に被覆面積が７０％となるようにレンガ調画像をプリントしてＵＶインク層を作製した。さらに、上記にて作製したクリア塗料を塗布後、熱風乾燥機（１００℃×５分）にて乾燥してクリア塗料層を作製し、本発明の建築板を得た。
【００６６】
実施例２
上記にて作製した下塗り塗料をスプレーで窯業板に塗布後、熱風乾燥機（１００℃×５分）にて乾燥して下塗り塗料層を作製した。次に、上記にて作製したイエローＵＶインク１、マゼンタＵＶインク１、シアンＵＶインク１およびブラックＵＶインクをもちいてインクジェットプリンタにて下塗り塗料層の上に被覆面積が４０％となるようにレンガ調画像をプリントしてＵＶインク層を作製した。さらに、上記にて作製したクリア塗料を塗布後、熱風乾燥機（１００℃×５分）にて乾燥してクリア塗料層を作製し、本発明の建築板を得た。
【００６７】
実施例３
上記にて作製した下塗り塗料をスプレーで窯業板に塗布後、熱風乾燥機（１００℃×５分）にて乾燥して下塗り塗料層を作製した。次に、上記にて作製したイエローＵＶインク２、マゼンタＵＶインク２、シアンＵＶインク２およびブラックＵＶインクをもちいてインクジェットプリンタにて下塗り塗料層の上に被覆面積が７０％となるようにレンガ調画像をプリントしてＵＶインク層を作製した。さらに、上記にて作製したクリア塗料を塗布後、熱風乾燥機（１００℃×５分）にて乾燥してクリア塗料層を作製し、本発明の建築板を得た。
【００６８】
比較例１
上記にて作製した下塗り塗料をスプレーで窯業板に塗布後、熱風乾燥機（１００℃×５分）にて乾燥して下塗り塗料層を作製した。次に、上記にて作製したイエローＵＶインク１、マゼンタＵＶインク１、シアンＵＶインク１およびブラックＵＶインクをもちいてインクジェットプリンタにて下塗り塗料層の上に被覆面積が１０％となるようにレンガ調画像をプリントしてＵＶインク層を作製した。さらに、上記にて作製したクリア塗料を塗布後、熱風乾燥機（１００℃×５分）にて乾燥してクリア塗料層を作製し、建築板を得た。
【００６９】
比較例２
上記にて作製した下塗り塗料をスプレーで窯業板に塗布後、熱風乾燥機（１００℃×５分）にて乾燥して下塗り塗料層を作製した。次に、上記にて作製したイエローＵＶインク１、マゼンタＵＶインク１、シアンＵＶインク１およびブラックＵＶインクをもちいてインクジェットプリンタにて下塗り塗料層の上に被覆面積が１００％となるようにレンガ調画像をプリントしてＵＶインク層を作製した。さらに、上記にて作製したクリア塗料を塗布後、熱風乾燥機（１００℃×５分）にて乾燥してクリア塗料層を作製し、建築板を得た。
【００７０】
各実施例で得られた建築板を以下の方法にて評価した。その結果を表１に示す。
（１）凍結融解試験
建築板を気中凍結−２０℃×８時間、水中融解２０℃×８時間を１サイクルとして、１００サイクルの条件にて試験をおこなって、試験後の建築板の膨れ（ＪＩＳ  Ｋ  ５６００  ８−２）および割れ（ＪＩＳ  Ｋ  ５６００  ８−４）を評価した。
（２）温水試験
建築板を５０℃の温水に１０日間浸漬する試験をおこなって、試験後の建築板の膨れ（ＪＩＳ  Ｋ  ５６００  ８−２）および割れ（ＪＩＳ  Ｋ  ５６００  ８−４）を評価した。
（３）耐候試験
建築板を促進耐候試験機スーパーＵＶテスターにて試験した。試験条件は以下のとおりである。試験後の建築板の膨れ（ＪＩＳ  Ｋ  ５６００  ８−２）および割れ（ＪＩＳ  Ｋ  ５６００  ８−４）を評価した。
＜耐候試験条件＞
１）光源：  水冷式メタルハライドランプ
２）照度：  １００ｍＷ／ｃｍ２
３）波長：  ２９５〜４５０ｎｍ
４）温度：  ６０℃（照射）、３０℃（結露）
５）湿度：  ５０％（照射）、９０％（結露）
６）サイクル：  照射５時間、結露５時間
７）シャワー：  結露前後１０秒
８）試験時間：  ５００時間（１０年曝露相当）
【００７１】
【表１】
2010106619.tif 000003
【００７２】
なお、評価項目  膨れ、割れの大きさとは、試験体における膨れや割れの大きさを表していて、０であれば膨れや割れがないこと、数値が大きくなるほど大きな膨れや割れであることを意味している。また、評価項目  膨れ、割れの密度とは、試験体に対する膨れや割れの密度を表していて、０であれば膨れや割れがないこと、数値が大きくなるほど膨れや割れの量が多いことを意味している。
【００７３】
実施例１〜３にて得られた建築板においては、表１から分かるように各評価試験後の建築板表面に膨れや割れはほとんど見られず、耐候性に優れているといえる。一方、比較例１〜２にて得られた建築板においては、各評価試験後の建築板表面に膨れや割れが見られ、実施例で得られたものに比べて耐候性が劣っているといえる。
【図面の簡単な説明】
【００７４】
【図１】本発明の建築板の１つのＵＶインク画像の柄である。
【図２】本発明の建築板の他のＵＶインク画像の柄である。
【符号の説明】
【００７５】
１    建築板
２    ＵＶインク画像
【図１】
2010106619.tif 000004
【図２】
2010106619.tif 000005